FR 2606703 A1 19880520 FR 8616086 A 19861119 La présente invention concerne la fabrication des structures composites sandwich utilisées notamment dans la construction aéronautique, spatiale ou autre, et du type comportant des zones sandwich ayant une âme en nid d'abeil- les, ou en mousse de faible densité collée entre deux peaux stratifiées, et des zones monolithiques formées uniquement de stratifies, la transition entre les deux zones étant formée par un biseau dans le bord de la zone sandwich. L'invention est plus particulièrement relative à un procédé de fabrication de tels éléments à structure composite, et notamment de fabrication de pièces autoraidies qui requièrent de hautes performances spécifiques en flexion avec des reprises d'efforts localisées. Pour réaliser de telles structures présentant les hautes performances désirées, il est indispensable de res- pecter les impératifs suivants: - parfaite stratification des zones monolithiques, -formation correcte d'un ménisque de colle aux pieds des mailles du nid d'abeilles, - bonne stratification des peaux recouvrant le nid d'abeilles. La fabrication d'un bon stratifié et la réalisation d'un bon collage dépendent essentiellement des conditions de mise en oeuvre: outillage et conditions de polymérisation et de de leur adéquation avec les semi-produits utilisés. Par "semi-produit" on entend désigner un produit composé de feuilles ---------- de fibres imprégnées de résine et conservé à l'état non polymérisé. Les zones monolithiques d'une pièce autoraidie reçoivent les organes de fixation avec les autres éléments de la construction à laquelle elle est fixée. Ces zones sont donc le siège de fortes concentrations de contraintes auxpointsd'application des efforts. Dans ces zones, le stratifié doit donc être exempt de tous défauts: microbulles, porosités ou tous types de délaminages entre couches, qui sont autant d'ini- tiations de criques, fissurations ou autres amorces de rupture. On assure habituellement une bonne qualité du stratifié par une pression exercée perpendiculairement au plan des fibres, pendant l'opération de polymérisation de la résine. Si cette pression est insuffisante, la bonne qualité de la stratification n'est pas assurée. Les zones sandwich de la pièce doivent être aussi légères que possible tout en présentant la résistance nécessaire au cisaillement et autres efforts et contraintes de flexion. Dans ce but on réalise des ménisques de colle à chaque pied de maille du nid d'abeilles. Ces ménisques de colle peuvent être réalisés de deux manières: soit en interposant un film de colle entre le nid d'abeilles et chaque peau stratifiées, mais la présence des deux films de colle alourdit considérablement la pièce; soit en utilisant une résine d'imprégnation des peaux suf- fisamment fluide pour monter par capillarité sur chaque pied du nid d'abeilles. La structure est alors plus légère. Dans ce cas, la constitution du sandwich est alors réalisée par l'opération dite de "co-cuisson", qui consiste à empiler l'ensemble des produits frais - c'est-à-dire non polymérisés - sur l'outillage, et à polymériser l'ensemble sous une pression réduite, c'est-à-dire inférieure à la pression de flambage des mailles du nid d'abeilles, à chaud. Cette technique est peu coûteuse du fait qu'elle ne nécessite qu'un seul passage en température.. Combinaison des zones monolithique et en sandwich: lorsqu'une pièce présente à lafoisune (ou plusieurs) zone sandwich et des zones monolithiques, les impératifs décrits ci-dessus sont incompatibles avec une opération de moulage en "co-cuisson". En effet, la pression nécessaire à la qualité des zones monolithiques est en général supérieure à celle que peuvent supporter les mailles du nid d'abeilles. Il est donc nécessaire d'appliquer sur la zone monolithique une pression supérieure à celle appliquée sur. la zone sandwich. Ceci est rendu impossible par lu faible viscosité de la résine d'imprégnation qui laisse alors toute liberté aux fibres de renfort de la zone monolithique d'être chassées et de se déplacer vers les zones de plus faible pression. L'invention a pour but de résoudre ces problèmes en fournissant un procédé de fabrication de tels éléments qui permette d'optimiser la masse de la pièce, d'assurer une très bonne qualité dans toutes les zones de celle-ci, et de la polymériser en "co-cuisson", c'est-à-dire de fagon peu coûteuse. Elle a pour objet à cet effet un procédé de fabri- cation de pièces composites autoraidies présentant des zones sandwich et des zones monolithiques, caractérisé en ce qu'on utilise simultanément des semiproduits pré-imprégnés par des résines de viscosités différentes, et en ce qu'on applique des pressions différentes entre la zone sandwich et la zone monolithique. De fagon plus précise, les couches de semi-produit destinées à constituer les peaux des zones sandwich et leurs extensions dans les zones monolithiques sont imprégnées d'une résine de faible viscosité, pour assurer une bonne mouillabilité des pieds de mailles du nid d'abeilles, et les couches de semi-produit servant de renfort dans les- zones monolithiques son- imprégnées d'une résine de forte viscosité, de telle sorte que les fibres de ces renforts ne soient pas chassées sous l'action de la pression, on dispose un film de colle recouvrant les extensions desdits renforts qui s'étendent sous le nid d'abeilles, pour assurer un bon collage dans cette zone et, lors de la polymérisation, on applique une pression plus forte dans la zone des parties monolithiques que dans la zone sandwich. On notera que par "viscosité" on entend désigner la viscosité minimale de la résine pendant le cycle de polymérisation. La description qui va suivre, en regard des dessins annexés à titre d'exemple non limitatif, permettra de bien comprendre comment l'invention peut être mise en pratique. La figure 1 est une vue partielle montrant un bord d'une pièce composite autoraidie présentant une zone sandwich et une zone monolithique, imprégnée d'une seule résine à faible viscosité et faisant apparaitre les défauts produits dans cette pièce par l'application d'une pression plus forte dans la zone monolithique. La figure 2 est une vue analogue à celle de la figure 1, montrant la mise en oeuvre du procédé suivant l'invention. En se référant à la figure 1, une pièce composite 1 à------- comprend une zone marginale monolithique 2 et une zone sandwich 3 en nid d'abeilles, recouvertes par deux peaux 4 pré-imprégnées d'une résine de faible viscosité. Des couches de fibres 5, entre les peaux 4,- renforcent la zone monolithique 2. Un trait mixte 6 représente le profil désiré de la pièce finie. Les mailles du nid d'abeilles sont désignées par la référence 7. Lorsqu'on applique sur la zone monolithique 2, une pression supérieure à celle appliquée sur la zone sandwich 3, les fibres 5 de renforcement de la zone monolithique 2 sont chassées et glissent vers la zone sandwich, comme représenté en 8 en écrasant les mailles du nid d'abeilles et altérant ainsi le profil désiré 6 de la pièce. Dans la pièce 10 réalisée suivant l'invention, les peaux 14 sont imprégnées d'une résine à faible viscosité, comme dans l'exemple de la figure 1 mais, suivant le pro- cédé de l'invention, les fibres 15 de la zone monolithique 12 sont imprégnées d'une résine de viscosité plus forte, et un film de colle 20 est disposé de façon à recouvrir les extensions des fibres 15 qui s'étendent sous le nid d'abeilles 17. La viscosité plus forte de la résine imprégnant les fibres 15 dans la zone 12 empêche ----------------------------------- ces fibres de glisser sous le nid d'abeilles sous l'action de la pression appliquée sur cette zone, plus forte que celle appliquée sur la zone sandwich 13. La pièce est polymérisée en co-cuisson, telle que définie plus haut, par exemple sous une vessie souple. étanche appliquant sur l'ensemble une pression proche de la limite de résistance du nid d'abeilles à la pression (à l'affaissement), mais inférieure à celle-ci. Simultanément une surpression est appliquée locale- ment sur la vessie, au droit de la zone monolithique. La valeur de cette pression est réglable en fonction de la qualité désirée du stratifié. Cete pression peut être exercée par tout moyen mécanique, pneumatique ou hydraulique approprié connu, ou encore par un moyen thermo-dilatable. REVENDICATIONS 1. Procédé de fabrication de pièces composites pré- sentant des zones sandwich et des zones monolithiques, caractérisé en ce qu'on utilise simultanément des semi- produits (14, 15) pré-imprégnés par des résines de viscosi- tés différentes, et en ce qu'on applique des pressions dif- férentes entre la zone sandwich (13) et la zone monolithique (12). 2. Procédé suivant la revendication 1, caractérisé en ce que les couches de semi-produit destinées à constituer les peaux (14) des zones sandwich (13) et leurs extensions dans les zones monolithiques (12) sont imprégnées d'une résine de faible viscosité, pour assurer une bonne mouilla- bilité des pieds de mailles (17) du nid d'abeilles, et les couches de semi-produit servant de renfort (15) dans les zones monolithiques (12) sont imprégnées d'une résine de forte viscosité, de telle sorte que les fibres de ces ren- forts ne soient pas chassées sous l'action de la pression, on dispose un film de colle (20) recouvrant les extensions desdits renforts (15) qui s'étendent sous le nid d'abeilles, pour assurer un bon collage dans cette zone et, lors de la polymérisation, on applique une pression plus forte dans la zone (12) des parties monolithiques que dans la zone sand- wich (13). 3. Procédé suivant la revendication 2, caractérisé en ce qu'on applique sur l'ensemble de la pièce une pression proche de la limite de résistance du sandwich (13) à la compression, mais inférieure à celle-ci, et on applique simultanément une surpression localisée à la zone monoli- thique (12). 4. Procédé suivant la revendication 3, caractérisé en ce que ladite surpression exercée localement sur la zone monolithique (12) est réglable. 5. Procédé suivant la revendication 4, caractérisé en ce que la polymérisation est effectuée suivant le procédé dit de "co-cuisson". 6. Pièce composite -------- présentant des zones sandwich et des zones monolithiques, caractérisée en ce qu'elle est obtenue au moyen du procédé tel que défini suivant les revendications 1 à 5.